(57)【要約】      （修正有）【課題】  ガラス容器の大きさ等にかかわらず、歩留まり良く製造することができるガラス容器の製造方法を提供する。【解決手段】  粗型４３および仕上型２９を用いたガラス容器の製造方法において、ビン口の径が比較的小さいガラス容器を製造する場合であっても、粗型におけるパリソン成形用のカウンターブロー用エアーをプランジャから噴射させるとともに、当該カウンターブロー用エアーとして、加熱装置８０により、例えば、４０〜１５０℃の範囲内の温度に加熱された熱風を用いる。【選択図】  図９
2005320176.tif 000002
【特許請求の範囲】
【請求項１】
粗型および仕上型を用いたガラス容器の製造方法において、
前記粗型におけるパリソン成形用のカウンターブロー用エアーをプランジャから噴射させるとともに、
当該カウンターブロー用エアーとして、加熱装置により加熱された熱風を用いることを特徴とするガラス容器の製造方法。
【請求項２】
前記ガラス容器のビン口の径を１〜１０ｍｍの範囲内の値とすることを特徴とする請求項１に記載のガラス容器の製造方法。
【請求項３】
前記熱風の噴射温度を４０〜１５０℃の範囲内の値とすることを特徴とする請求項１または２に記載のガラス容器の製造方法。
【請求項４】
前記カウンターブローを行った際の前記プランジャの先端部の温度を１９０〜３００℃の範囲内の値とすることを特徴とする請求項１〜３のいずれか一項に記載のガラス容器の製造方法。
【請求項５】
前記熱風の噴射温度の最高温度と最低温度との差を１５℃以内の値とすることを特徴とする請求項１〜４のいずれか一項に記載のガラス容器の製造方法。
【請求項６】
前記熱風の噴射時間を０．１〜５秒の範囲内の値とすることを特徴とする請求項１〜５のいずれか一項に記載のガラス容器の製造方法。
【請求項７】
前記熱風の噴射量を０．１〜５０リットル／秒の範囲内の値とすることを特徴とする請求項１〜６のいずれか一項に記載のガラス容器の製造方法。
【請求項８】
前記加熱装置が、熱交換器またはヒータであることを特徴とする請求項１〜７のいずれか一項に記載のガラス容器の製造方法。
【請求項９】
前記加熱装置により加熱された熱風を、前記粗型内に投入した溶融ガラスを押圧するためのセツルブロー用エアーとして、さらに用いることを特徴とする請求項１〜８のいずれか一項に記載のガラス容器の製造方法。
【請求項１０】
粗型および仕上型を用いたガラス容器の製造方法において、
前記粗型におけるパリソン成形用のカウンターブロー用エアーを、ヒータにより加熱したプランジャから噴射させることを特徴とするガラス容器の製造方法。
【請求項１１】
粗型および仕上型と、前記粗型におけるカウンターブロー用エアーを噴射させるためのプランジャと、を備えたガラス容器の製造装置であって、前記カウンターブロー用に供給するエアーを加熱するための加熱装置を備えたことを特徴とするガラス容器の製造装置。
【請求項１２】
前記加熱装置が、熱交換器またはヒータであることを特徴とする請求項１１に記載のガラス容器の製造装置。
【請求項１３】
前記熱交換器が、エアー吸入口と、エアー通過路と、熱風排出口と、を備えるとともに、当該エアー通過路の周囲に、熱交換媒体による加熱部を備えて構成してあることを特徴とする請求項１２に記載のガラス容器の製造装置。
【請求項１４】
前記加熱装置から、前記プランジャに至る熱風の配管を断熱処理してあることを特徴とする請求項１１〜１３のいずれか一項に記載のガラス容器の製造装置。
【請求項１５】
前記エアー通過路の直径を３０〜８０ｍｍの範囲内の値とすることを特徴とする請求項１１〜１４のいずれか一項に記載のガラス容器の製造装置。
【請求項１６】
粗型および仕上型と、前記粗型におけるカウンターブロー用エアーを噴射させるためのプランジャと、を備えたガラス容器の製造装置であって、前記プランジャが、ヒータを備えることを特徴とするガラス容器の製造装置。
【発明の詳細な説明】
【技術分野】
【０００１】
本発明は、粗型および仕上型を用いたガラス容器の製造方法および製造装置に関し、より詳細には、例えば、ビン口の径が小さいガラス容器であっても、歩留まり良く製造することができるガラス容器の製造方法および製造装置に関する。
【背景技術】
【０００２】
従来、ガラスは化学的に安定で、透明性に優れていることから、ガラス容器の構成材料として多用されており、一般に、粗型および仕上型を用いて二段階で製造されていた。
より詳細には、まず第一段階として、溶融ガラスを粗型に投入するとともにセツルブロー用エアーにより当該溶融ガラスを粗型内に押圧した後、所定のプランジャの先端部付近から噴射されるカウンターブロー用エアーによってパリソン(粗形状のガラス容器)を成形する。次いで、第二段階として、成形されたパリソンを粗型から仕上型に移動した後、ファイナルブロー用エアーによって、所望の形状のガラス容器を製造していた。
すなわち、かかるガラス容器の製造方法によれば、カウンターブロー用エアーが、溶融ガラスを粗型表面に対して押し付けた状態で接触させるために、溶融ガラスの熱を、粗型を通じて、容易に放熱することができる。また、かかるガラス容器の製造方法によれば、カウンターブロー用エアーを粗型内に直接吹き込むことにより、ガラス容器を成形する途中で、その内面の温度を徐々に低下させることができるために、粗型の温度が過度に上昇することを防止することができる。
【０００３】
ところで、上述のカウンターブロー用エアーを噴射させるためのプランジャは、成形するガラス容器のビン口の径に合わせて、適宜選択されている。すなわち、ビン口が比較的大径の場合には、径の大きいプランジャが使用され、ビン口が比較的小径の場合には、径の小さいプランジャが使用されている。
また、当該プランジャから噴射されるカウンターブロー用エアーとしては、上述のとおり、粗型や溶融ガラスの温度が過度に高くなることを防ぐために、冷却エアーを使用したり、あるいは特に温度制御をしない状態のエアーを使用していた。
【非特許文献１】「ガラスハンドブック」第１０刷  作花・境野・高橋編  朝倉書店  （Ｐ．４２４）
【発明の開示】
【発明が解決しようとする課題】
【０００４】
しかしながら、カウンターブローに使用するプランジャの先端部の径が比較的小さい場合には、熱容量が小さいために、プランジャ先端部付近から噴射されるカウンターブロー用エアーが直接プランジャ先端部に吹付けられて、当該プランジャ先端部の温度が過度に低下する場合があった。したがって、冷却されたプランジャ先端部近傍の溶融ガラスであって、ビン口に相当する部分の溶融ガラスが急激に冷却されて、ビン口に天ビリといわれるヒビが発生しやすいという問題が見られた。
【０００５】
そこで、本発明の発明者らは、上記の問題に鑑み鋭意検討したところ、粗型におけるパリソン成形用のカウンターブロー用エアーとして、所定温度に加熱された熱風を用いることにより、ガラス容器のビン口の大きさにかかわらず、天ビリの発生を有効に防止できることを見出した。
よって、本発明の目的は、先端部の大きさが比較的小さいプランジャを使用してガラス容器を製造した場合であっても、安定した品質を有する比較的小型のガラス容器を、歩留まり良く製造できるガラス容器の製造方法および製造装置を提供することである。
【課題を解決するための手段】
【０００６】
本発明によれば、粗型および仕上型を用いたガラス容器の製造方法であって、粗型におけるパリソン成形用のカウンターブロー用エアーをプランジャから噴射させるとともに、当該カウンターブロー用エアーとして、加熱装置により加熱された熱風を用いたガラス容器の製造方法が提供され、上述した問題を解決することができる。
【０００７】
また、本発明のガラス容器の製造方法を実施するにあたり、ガラス容器のビン口の径を１〜１０ｍｍの範囲内の値とすることが好ましい。
【０００８】
また、本発明のガラス容器の製造方法を実施するにあたり、熱風の噴射温度を４０〜１５０℃の範囲内の値とすることが好ましい。
【０００９】
また、本発明のガラス容器の製造方法を実施するにあたり、カウンターブローを行った際のプランジャの先端部の温度を１９０〜３００℃の範囲内の値とすることが好ましい。
【００１０】
また、本発明のガラス容器の製造方法を実施するにあたり、熱風の噴射温度の最高温度と最低温度との差を１５℃以内の値とすることが好ましい。
【００１１】
また、本発明のガラス容器の製造方法を実施するにあたり、熱風の噴射時間を０．１〜５秒の範囲内の値とすることが好ましい。
【００１２】
また、本発明のガラス容器の製造方法を実施するにあたり、熱風の噴射量を０．１〜５０リットル／秒の範囲内の値とすることが好ましい。
【００１３】
また、本発明のガラス容器の製造方法を実施するにあたり、加熱装置が、熱交換器またはヒータであることが好ましい。
【００１４】
また、本発明のガラス容器の製造方法を実施するにあたり、加熱装置により加熱された熱風を、粗型内に投入した溶融ガラスを押圧するためのセツルブロー用エアーとして、さらに用いることが好ましい。
【００１５】
また、本発明の別の態様は、粗型および仕上型を用いたガラス容器の製造方法であって、粗型におけるパリソン成形用のカウンターブロー用エアーを、ヒータにより加熱したプランジャから噴射させるガラス容器の製造方法である。
【００１６】
また、本発明のさらに別の態様は、粗型および仕上型と、粗型におけるカウンターブロー用エアーを噴射させるためのプランジャと、を備えたガラス容器の製造装置であって、カウンターブロー用に供給するエアーを加熱するための加熱装置を備えたガラス容器の製造装置である。
【００１７】
また、本発明のガラス容器の製造装置を構成するにあたり、加熱装置が、熱交換器またはヒータであることが好ましい。
【００１８】
また、本発明のガラス容器の製造装置を構成するにあたり、熱交換器が、エアー吸入口と、エアー通過路と、熱風排出口と、を備えるとともに、当該エアー通過路の周囲に、熱交換媒体による加熱部を備えて構成してあることが好ましい。
【００１９】
また、本発明のガラス容器の製造装置を構成するにあたり、加熱装置から、プランジャに至る熱風の配管を断熱処理してあることが好ましい。
【００２０】
また、本発明のガラス容器の製造装置を構成するにあたり、エアー通過路の直径を３０〜８０ｍｍの範囲内の値とすることが好ましい。
【００２１】
また、本発明のさらに別の態様は、粗型および仕上型と、粗型におけるカウンターブロー用エアーを噴射させるためのプランジャと、を備えたガラス容器の製造装置であって、プランジャが、ヒータを備えたガラス容器の製造装置である。
【発明の効果】
【００２２】
本発明のガラス容器の製造方法によれば、所定温度に加熱された熱風を用いてカウンターブロー成形することにより、比較的径の小さい先端部を有するプランジャを使用した場合であっても、プランジャ先端部が過度に冷却されることがなくなる。したがって、プランジャ先端部近傍の溶融ガラスが急激に冷却されることが少なくなり、得られるガラス容器における天ビリの発生を防止して、歩留まり良く製造することができる。
【００２３】
また、本発明のガラス容器の製造方法によれば、ビン口の径が所定範囲内の値であるガラス容器とすることにより、比較的天ビリが発生しやすい、ビン口が小径のガラス容器であっても、天ビリの発生を効率的に防止して、ガラス容器の製造上の歩留まりを著しく向上させることができる。
【００２４】
また、本発明のガラス容器の製造方法によれば、所定温度域の熱風を用いることにより、プランジャ先端部が冷却されることをより効果的に防止することができる。したがって、ビン口の径の小さいガラス容器であっても、天ビリの発生の少ないガラス容器を得ることができる。
【００２５】
また、本発明のガラス容器の製造方法によれば、カウンターブロー時のプランジャの先端部の温度を所定範囲内とすることにより、当該プランジャの先端部付近の溶融ガラスの温度を急激に低下させることがなくなり、天ビリの発生を有効に防止することができる。
【００２６】
また、本発明のガラス容器の製造方法によれば、一定温度の熱風を用いることにより、プランジャ先端部の温度が過度に低下することを有効に防止することができる。したがって、ビン口の径の小さいガラス容器であっても、天ビリの発生の少ないガラス容器を得ることができる。
【００２７】
また、本発明のガラス容器の製造方法によれば、熱風の噴射時間を所定範囲内とすることにより、効率的にガラス容器を成形することができるとともに、プランジャ先端部の温度が過度に低下することを防止することができる。したがって、ビン口の直径が小さいガラス容器であっても、天ビリの発生の少ないガラス容器を効率的に得ることができる。
【００２８】
また、本発明のガラス容器の製造方法によれば、熱風の噴射量を所定範囲内とすることにより、効率的にガラス容器を成形することができるとともに、より効果的にガラス容器の天ビリの発生を防止することができる。
【００２９】
また、本発明のガラス容器の製造方法によれば、カウンターブロー用エアーを熱交換器を用いて加熱することにより、例えば、排熱を利用して効率的にエアーを加熱できるため、より安価にガラス容器を製造することができる。また、カウンターブロー用エアーをヒータを用いて加熱することにより、迅速にエアーを加熱することができるため、より効率的にガラス容器を製造することができる。
【００３０】
また、本発明のガラス容器の製造方法によれば、加熱装置により加熱された熱風をさらにセツルブロー用エアーとして、さらに用いることにより、溶融ガラス投入時に、ガラス容器のビン底に相当する部分の溶融ガラスが急激に冷却されることを防止することができる。したがって、ビン底の厚さにばらつきが発生することを防止でき、ガラス容器の歩留まりをさらに向上させることができる。
【００３１】
また、本発明の別のガラス容器の製造方法によれば、プランジャ自体を加熱することにより、プランジャ先端部の温度を、容易に所定温度以上に保つことができる。したがって、プランジャ先端部近傍の溶融ガラスが急激に冷却されることが少なくなり、得られるガラス容器における天ビリの発生を防止して、歩留まり良く製造することができる。
【００３２】
また、本発明のガラス容器の製造装置によれば、加熱装置を備えてカウンターブロー用エアーを加熱することにより、プランジャ先端部の温度が過度に低下することを有効に防止することができる。したがって、ビン口が比較的小径のガラス容器であっても、天ビリの発生を有効に防止することができる。
【００３３】
また、本発明のガラス容器の製造装置によれば、カウンターブロー用エアーを加熱する加熱装置を熱交換器とすることにより、例えば、ガラス容器の製造装置等から発生する排熱を利用して、エアーを効率的に加熱することができるため、より安価にガラス容器を提供することができる。また、カウンターブロー用エアーを加熱する加熱装置をヒータとすることにより、迅速にエアーを加熱することができるため、さらに効率的にガラス容器を提供することができる。
【００３４】
また、本発明のガラス容器の製造装置によれば、所定の熱交換器を使用することにより、熱交換器の設計配置が容易になるばかりか、より小型化かつ簡易化することができる。
【００３５】
また、本発明のガラス容器の製造装置によれば、熱風の配管を断熱処理することにより、加熱されたエアーの温度が低下することを防止して、天ビリの発生をより効率的に防止することができる。
【００３６】
また、本発明のガラス容器の製造装置によれば、エアー通過路の直径を所定範囲とすることにより、エアーをより効率的に加熱することができるため、ガラス容器をより安価に製造することができる。
【００３７】
また、本発明の別のガラス容器の製造装置によれば、プランジャがヒータを備えることにより、プランジャ先端部の温度を所定温度以上に保つことが可能になる。したがって、得られるガラス容器において天ビリの発生を防止して、歩留まり良く製造することができる。
【発明を実施するための最良の形態】
【００３８】
［第１の実施形態］
第１の実施形態は、粗型および仕上型を用いたガラス容器の製造方法であって、粗型におけるパリソン成形用のカウンターブロー用エアーをプランジャから噴射させるとともに、当該カウンターブロー用エアーとして、加熱装置により加熱された熱風を用いることを特徴とするガラス容器の製造方法である。
以下、第１の実施形態におけるガラス容器の製造方法を、構成要件等に分けて具体的に説明する。
【００３９】
１．ガラス容器
（１）大きさ
本発明のガラス容器の製造方法により製造されるガラス容器の大きさは特に制限されるものではないが、ビン口が小径である比較的小さいガラス容器であることが好ましい。具体的には、ビン口の径が１〜１０ｍｍの範囲内の値であるガラス容器であることが好ましい。
この理由は、このような比較的小さいガラス容器は、カウンターブロー用エアーを噴射する際に小型のプランジャを用いる必要があり、噴射されたエアーがプランジャ先端部にも吹きつけられるために当該プランジャ先端部が冷却され、ひいては、ガラス容器のビン口に天ビリが発生しやすいためである。したがって、本発明のガラス容器の製造方法であれば、このような大きさのガラス容器であっても天ビリの発生を有効に防止して、得られるガラス容器の歩留まりを高くすることができる。
【００４０】
（２）形状
ガラス容器の外観形状は特に制限されるものでなく、用途に応じて、ボトルネック型のガラスビン、矩形状のガラスビン、円筒状のガラスビン、異形のガラスビン、矩形状のガラス箱、円筒状のガラス箱、異形のガラス箱等とすることができる。
【００４１】
（３）材質
また、ガラス容器を構成するガラスの種類についても特に制限されるものでなく、ソーダ石灰ガラス、ホウ珪酸ガラス、鉛ガラス等が挙げられる。
【００４２】
また、ガラス容器を構成するガラスとして、無色透明ガラスを用いることも好ましいが、着色透明ガラスや着色半透明ガラスを用いることも好ましい。
無色透明ガラスを用いた場合には、ガラス容器内に収容する内容物の色を外部で十分に認識できるとともに、光の内部反射を利用して、内容物の色を鮮やかに認識することができる。
一方、着色透明ガラスや着色半透明ガラスを用いた場合には、光の内部反射を利用して、内容物の色を加味して、装飾性により優れたガラス容器を得ることができる。
【００４３】
２．熱風
（１）熱風
（１）−１  カウンターブロー用エアー
第１の実施形態にかかるガラス容器の製造方法におけるカウンターブローに使用する熱風は、加熱装置により所定温度に加熱された熱風であることを特徴とする。すなわち、例えば、図１に示すように、粗型４３においてパリソン１１を成形する際に、後述する加熱装置によって所定温度に加熱された熱風１３をプランジャ１２から噴射させることによりカウンターブロー成形することが好ましい。
この理由は、かかる加熱装置により所定の温度に加熱された熱風を用いてカウンターブロー成形することにより、比較的小さいプランジャを使用した場合であっても、カウンターブロー用エアーによってプランジャ先端部の温度が過度に低下することを防止することができるためである。したがって、プランジャ先端部近傍の溶融ガラスが急激に冷却されることがなくなり、天ビリの発生を有効に防止することができる。よって、ガラス容器の生産効率を向上させることができるとともに、安価なガラス容器を得ることができる。
【００４４】
（１）−２  セツルブロー用エアー
また、加熱装置により加熱された熱風を、セツルブロー用エアーとして使用することも好ましい。すなわち、図２に示すように、粗型４３に溶融ガラスを投入した後、当該溶融ガラス１０´を粗型４３内に押圧する際にも、熱風３１を使用することが好ましい。
この理由は、熱風を用いてセツルブロー成形を行うことにより、後にガラス容器の底部となる部分の溶融ガラスの温度を過度に低下させることがなくなるためである。したがって、得られるガラス容器の底部の厚さにばらつきが生じることを有効に防止することができる。
【００４５】
（２）加熱装置
本発明に使用する加熱装置は、第３の実施形態において詳しく説明するので、ここでの説明は省略する。
【００４６】
（３）温度
（３）−１  噴射温度
また、熱風の噴射温度を４０〜１５０℃の範囲内の値とすることが好ましい。
この理由は、熱風の噴射温度が４０℃未満の値となると、プランジャ先端部の温度の低下を有効に防止することができない場合があるためである。
一方、熱風の噴射温度が１５０℃を越えると、エアーを所定の温度に加熱するまでに過度に時間を要するために、ガラス容器の生産効率が低くなったり、コストが上昇したりする場合があるためである。また、粗型の温度が過度に上昇してしまい、溶融ガラスが粗型に溶着してしまう場合があるためである。
さらに、かかる噴射温度を通常より高くした場合であっても、粗型から取出して仕上型に移動させる際のパリソンの変形については、成形するガラス容器が上述のとおり比較的小さめのガラス容器であれば、粗型からパリソンを取出した際に放熱しやすいために、パリソンの変形が生じることが少ない。
したがって、熱風の噴射温度を４５〜１４５℃の範囲内の値とすることがより好ましく、５０〜１４０℃の範囲内の値とすることがさらに好ましい。
なお、熱風の噴射温度は、プランジャにおける熱風の噴出し口において、例えば、熱電対を用いて容易かつ正確に測定することができる。
【００４７】
ここで、図３（ａ）および（ｂ）を参照して、カウンターブロー用エアーの噴射温度と、カウンターブロー時のプランジャの先端部の温度との関係について説明する。図３（ａ）は、５５℃の熱風を用いてカウンターブローした直後の、プランジャの先端部の温度分布を示す図である。また、図３（ｂ）は、１８℃の低温のエアーを用いてカウンターブローした直後の、プランジャの先端部の温度分布を示す図である。
かかる図３（ａ）および（ｂ）から理解できるように、カウンターブロー用エアーの噴射温度が所定範囲内の値であれば、プランジャの先端部の温度の低下を防止することができる。したがって、当該プランジャの先端部近傍の溶融ガラスが急激に冷却されることを有効に防止することができる。
【００４８】
次いで、図４を参照して、先端部の径が５ｍｍであるプランジャを使用してカウンターブローを行った場合の、熱風の噴射温度と、ガラス容器における天ビリの発生率との関係について説明する。図４中、横軸はカウンターブロー用エアーの噴射温度を示しており、縦軸は天ビリの発生率を示している。
かかる図４から理解できるように、熱風の噴射温度が４０℃以上の値であれば、比較的径の小さいプランジャを使用してカウンターブローをした場合であっても、プランジャ先端部の温度の低下に起因する天ビリの発生を有効に防止することができる。したがって、ガラス容器の生産効率を著しく向上させることができる。
【００４９】
（３）−２  マニホールド温度
また、熱風を集中管理して、複数の成形金型に適宜分配するためのマニホールドを備えるような場合には、当該マニホールドにおける熱風の温度（マニホールド温度）を熱風の噴射温度と近似させることが好ましいが、具体的に、４５〜１５５℃の範囲内の値とすることが好ましい。
この理由は、かかるマニホールド温度が４５℃未満の値となると、熱風が噴射されるまでの間に温度が低下して、噴射温度が所望の温度を下回る場合があるためである。一方、マニホールド温度が１５５℃を超えると、加熱装置において、エアーを所定の温度に加熱するまでに過度に時間を要する場合があるためである。
したがって、マニホールドを備える場合において、マニホールド温度を５０〜１５０℃の範囲内の値とすることがより好ましく、５５〜１４５℃の範囲内の値とすることがさらに好ましい。
なお、マニホールド温度は、マニホールドの内部の温度として、例えば、熱電対を用いて容易かつ正確に測定することができる。
【００５０】
（３）−３  プランジャ先端部の温度
また、カウンターブローを行った際のプランジャ先端部の温度を１９０〜３００℃の範囲内の値とすることが好ましい。
この理由は、かかるプランジャ先端部の温度が１９０℃未満の値となると、プランジャ先端部近傍のビン口に相当する部分の溶融ガラスが急激に冷却されてしまい、天ビリが発生しやすくなるためである。一方、かかるプランジャ先端部の温度が３００℃以上に制御するためには、熱風を加熱する際に過度に時間がかかるため、ガラス容器の製造効率が低下する場合があるためである。
したがって、カウンターブローを行った際のプランジャ先端部の温度を１９５〜２９５℃の範囲内の値とすることがより好ましく、２００〜２９０℃の範囲内の値とすることがさらに好ましい。
なお、プランジャ先端部の温度は、例えば、赤外線温度計を用いて容易かつ正確に測定することができる。
【００５１】
（４）温度差
また、熱風の噴射温度にばらつきがある場合の最高温度（Ｍａｘ）と最低温度（Ｍｉｎ）との差（Ｍａｘ−Ｍｉｎ）を１５℃以内の値とすることが好ましい。
この理由は、かかる温度差（Ｍａｘ−Ｍｉｎ）が１５℃を越えると、ガラス容器によって噴射温度にばらつきが生じるために、得られるガラス容器の形状が不均一になる場合があるためである。
したがって、熱風の噴射温度の最高温度と最低温度との差（Ｍａｘ−Ｍｉｎ）を１２℃以内の値とすることがより好ましく、熱風の噴射温度の最高温度と最低温度との差（Ｍａｘ−Ｍｉｎ）を１０℃以内の値とすることがさらに好ましい。
【００５２】
（５）噴射時間
また、熱風の噴射時間を０．１〜５秒の範囲内の値とすることが好ましい。
この理由は、かかる噴射時間が０．１秒未満の値となると、噴射時間の制御が困難となる場合があるとともに、所定のパリソンを形成できない場合があるためである。一方、かかる噴射時間が５秒を越えると、ガラス容器の成形に過度に時間を要してしまい、ガラス容器の生産効率が低くなる場合があるためである。
したがって、熱風の噴射時間を０．３〜４秒の範囲内の値とすることがより好ましく、熱風の噴射時間を０．５〜３秒の範囲内の値とすることがさらに好ましい。
【００５３】
（６）噴射量（噴射速度）
また、熱風の噴射量（噴射速度）を０．１〜５０リットル／秒の範囲内の値とすることが好ましい。
この理由は、かかる噴射量が０．１リットル／秒未満の値となると、ガラス容器の成形に時間を過度に要してしまい、ガラス容器の生産効率が低くなる場合があるためである。一方、かかる噴射量が５０リットル／秒を越えると、熱風の温度が所定温度であるにもかかわらずプランジャ先端部が冷却されてしまう場合があり、天ビリが発生する場合があるためである。
したがって、熱風の噴射量を０．３〜４５リットル／秒の範囲内の値とすることがより好ましく、熱風の噴射量を０．５〜４０リットル／秒の範囲内の値とすることがさらに好ましい。
【００５４】
３．製造工程
以下に、第１の実施形態におけるガラス容器の製造方法を実施するための工程を、図５（ａ）〜（ｄ）および図６（ａ）〜（ｃ）を適宜参照しながら具体的に説明する。
【００５５】
（１）一次成形
まず、一次成形を実施するにあたり、図５（ａ）に示すように、粗型４３を設置し、それにファンネル２３を介して、ガラスゴブ１００を投入した後、図５（ｂ）に示すように、バッフル２７を介して、上方からセツルブローを行いガラスゴブ１００´を下方に押圧する。このとき、当該セツルブロー用エアー３１として、上述のとおり、熱風を使用することにより、得られるガラス容器のビン底の厚さのばらつきを効果的に防止することができる。
【００５６】
次いで、図５（ｃ）に示すように、粗型４３におけるプランジャ１２の先端部からカウンターブロー用エアー１３を下方から吹き込み、パリソン１１を形成する。
ここで、上述したように、パリソン成形用のカウンターブロー用エアー１３として、加熱装置により加熱された熱風を使用することを特徴としている。このとき使用する熱風の圧力を０．１〜１０ＭＰａの範囲内の値とし、かつ、風量のばらつきを、風量平均値の±３０％の範囲内の値とすることが好ましい。
【００５７】
ここで、かかる加熱装置により所望の温度に加熱された熱風を用いてカウンターブロー成形するのは、プランジャから噴射したカウンターブロー用エアーが、当該プランジャの先端部に噴きつけられて、当該先端部の温度を過度に低下させてしまうことを防止できるためである。したがって、温度が低下したプランジャ先端部に起因して近傍の溶融ガラスが急激に冷却されることがなくなり、天ビリの発生を防止することができる。
また、加熱装置によりファイナルブロー用エアーを所望の温度に制御することができるために、粗型の温度を過度に上昇させることを防止して、粗型と溶融ガラスとの焼付きを防止したり、粗型から取出した際のパリソンの変形を防止したりすることができるためである。
【００５８】
なお、加熱された、所定温度のカウンターブロー用エアーを得るために、図７に示すような熱交換器８０を利用することが好ましい。すなわち、かかる熱交換器８０が、エアー吸入口８５と、エアー通過路８３と、熱風排出口８７と、を備えるとともに、エアー通過路８３の周囲に、熱交換媒体（温水あるいは熱水）９５による加熱部８１を備えていることが好ましい。
この理由は、図７に示すような熱交換器８０であれば、熱交換媒体に接触するエアー通過路８３の表面積が大きくなるために、より効率的にエアーを加熱することができるためである。また、エアー吸入口８５から導入されたエアーが、加熱部８１と対向するように配置できるため、さらに効率的にエアーを加熱することができるためである。
また、熱交換媒体として温水あるいは熱水を使用する場合には、図７に示すように、ガラス容器の製造時に発生する排熱３３を利用して熱交換媒体９５を加熱することにより、より安価に、かつ、効率的にカウンターブロー用エアーを加熱することができるため、好ましい態様である。
【００５９】
（２）二次成形
二次成形を実施するにあたり、図５（ｄ）に示すように、得られたパリソン１１を、アーム１２３付きの回転装置１２１によって１８０°回転移動させ、図６（ａ）に示すように、仕上型２９の所定箇所に収容する。次いで、図６（ｂ）に示すように、ファイナルブロー用エアー１３３を吹き込むことによって、所望のガラス容器を成形し、図６（ｃ）に示すように、仕上型２９をはずして、ガラス容器１０２を外部に取り出すことになる。
かかるファイナルブロー用エアーとしては、カウンターブロー時に使用した熱風を使用することもできるが、冷却エアーを吹き込むことによって、ファイナルブロー成形することが好ましい。この理由は、ガラス容器の内面側から効果的に冷却することができるためである。したがって、ガラス容器を仕上げ型から取り出す際、あるいは取り出した後、デッドプレート上で冷却する際に、リヒートによる胴曲がりや首曲がりが発生することを有効に防止することができる。
また、ファイナルブロー用エアーとしても、噴射温度にばらつきがある場合には、最高温度と最低温度との差を１５℃以内に制御することが好ましい。この理由は、かかる温度差が１５℃を超えると、ガラス容器の肉厚がばらついたりして、製造上の歩留まりが低下する場合があるためである。
なお、ファイナルブロー用エアーとして使用する冷却エアーは、上述の熱交換器における熱交換媒体を冷媒とすることにより供給することもでき、あるいは、別の冷却装置を用いて供給することもできる。したがって、それぞれのブロー成形用エアーの用途に応じて、熱風と冷却エアーとを、適宜切替ながら使用することが好ましい。
【００６０】
（３）取り出しおよび搬送工程
最後に、図示しないものの、所望のガラス容器を仕上型から取り出し、デッドプレ−トを利用して、所定箇所まで搬送することが好ましい。
なお、ガラス容器を搬送しているデッドプレ−トの下方または側方から、ガラス容器を冷却するためのファイナルブロー用エアーの一部を吹き付けて、当該デッドプレ−ト自身も冷却することが好ましい。
この理由は、このようにデッドプレ−ト自身も冷却することにより、リヒート現象によるデッドプレート上でのガラス容器の胴曲がりや首曲がりについて、より有効に防止することができるためである。
【００６１】
［第２の実施形態］
第２の実施形態は、粗型および仕上型を用いたガラス容器の製造方法であって、粗型におけるパリソン成形用のカウンターブロー用エアーを、ヒータにより加熱したプランジャから噴射させることを特徴とするガラス容器の製造方法である。
以下、第２の実施形態のガラス容器の製造方法について、第１の実施形態と異なる点を中心に説明し、それ以外については第１の実施形態と同様とすることができるために、説明を適宜省略する。
【００６２】
すなわち、第２の実施形態においては、図８に示すように、ヒータ７５を備えたプランジャ１２を用いて、粗型４３に対してカウンターブロー用エアー１３を下方から吹き込み、パリソン１１を形成することを特徴としている。
このように実施することにより、プランジャ先端部の温度を所定温度以上に保つことができるために、カウンターブロー時にプランジャ先端部近傍の溶融ガラスの温度が低下して、天ビリが発生することを防止することができるためである。したがって、ガラス容器の製造効率を著しく向上させることができる。
なお、かかるヒータ７５を備えたプランジャについては、第３の実施形態において詳細に説明する。
【００６３】
ここで、ヒータによりプランジャを加熱してカウンターブロー成形する際には、第１の実施形態と同様に、プランジャ先端部の温度を１９０〜３００℃の範囲内とすることが好ましい。この理由は、プランジャをかかる温度の範囲内に保つことにより、カウンターブロー用エアーの温度にかかわらず、天ビリの発生を防止することができるためである。
すなわち、第２の実施形態において使用するカウンターブロー用エアーは、第１の実施形態で使用するような熱風であることも好ましく、特に温度制御を施さない常温のエアーであっても構わない。
【００６４】
［第３の実施形態］
第３の実施形態は、図９に示すように、粗型４３および仕上型２９と、粗型４３におけるカウンターブロー用エアーを噴射させるためのプランジャ（図示せず。）と、を備えたガラス容器の製造装置であって、カウンターブロー用に供給するエアーを加熱するための加熱装置８０を備えたことを特徴とするガラス容器の製造装置５０である。
以下、第３の実施形態のガラス容器の製造装置５０を、構成要件等に分けて具体的に説明する。
【００６５】
１．成形金型
第３の実施形態においては、ブロー成形により、精度良く、しかも高い生産性でガラス容器を製造することができることから、図１に示す粗型４３および図６（ａ）に示すような仕上型２９を使用することが好ましい。
【００６６】
（１）粗型
粗型としては、所望のガラス容器の形状に応じて、適宜変更することができる。
ここで、ガラス容器の製造効率を向上させることができることから、図９に示すように、ガラス容器の製造装置５０は、複数のセクションごとに粗型４３を備えていることが好ましい。特に、比較的大きさの小さいガラス容器を製造する際には、使用する金型の大きさも小さいために、各セクションごとに、複数の金型を配置した場合であっても、ガラス容器の製造装置全体としての大きさが大型化することがない。
また、ブロー成形する際に、粗型の内面に対して、離型処理を施しておくことが好ましい。例えば、粗型の内面に、ニッケル合金等からなるライニングを設けたり、粗型の内面に、離型剤を塗布したりすることが好ましい。このように離型処理を施しておくことにより、精度良く、しかも高い生産性でガラス容器を製造することができる。
さらに、粗型と、粗形状のガラス容器とが、溶着（焼付き）しないように、粗型を外部および内部、あるいはいずれか一方から冷却できることが好ましい。
【００６７】
（２）仕上型
仕上型についても、所望のガラス容器の形状に応じて、適宜変更することができる。一例として、図６（ａ）〜（ｃ）に示すように、ブロー成形金型（仕上型）２９を使用して、最終的に、所望の形状を有するガラス容器１０２を形成することが好ましい。
また、上述した粗型と同様に、仕上型の内面に、ニッケル合金等からなるライニングを設けたり、離型剤を塗布したり、あるいは、仕上型の外部および内部、あるいはいずれか一方から冷却できることが好ましい。
【００６８】
２．加熱装置
（１）種類
本発明の第３の実施形態にかかるガラス容器の製造装置で使用することのできる加熱装置としては、エアコンディショナー、熱交換器、ヒータ等が挙げられる。
ただし、外気温度が低い場合や環境温度が低い場合であっても、周囲に存在するエアーをさらに効率的、強制的かつ安価に加熱することができることから、熱交換器を使用することが好ましい。一方で、外気温度が低い場合や環境温度が低い場合であっても、迅速にエアーを加熱することができることからヒータを使用することも好ましい。
【００６９】
（２）熱交換器
（２）−１  構成
加熱装置として熱交換器を使用する場合、例えば、図７に示すように、熱交換器８０が、エアー吸入口８５と、エアー通過路８３と、熱風排出口８７と、を備えるとともに、エアー通過路８３の周囲に、熱交換媒体９５による加熱部８１を備えていることが好ましい。
この理由は、熱交換媒体に接触するエアー通過路の表面積が大きくなるために、より効率的にエアーを加熱することができるためである。また、エアー吸入口８５から導入されたエアーが、加熱部８１と対向するように配置できるため、さらに効率的にエアーを加熱することができるためである。
なお、図７に示す熱交換器では、エアー吸入口８５から吸入されたエアー８８がエアー通過路８３を通過する間に、エアー通過路８３の周囲に備えられた加熱部８１の熱交換媒体９５によって加熱され、熱風排出部８７から排出される構成である。
【００７０】
また、熱交換器に備えられた熱交換媒体が、排熱を利用して加熱された温水または熱水であることが好ましい。この理由は、かかる温水または熱水を熱交換媒体とすることにより、効率的にエアーを加熱することができるとともに、より安価にエアーを加熱することができるためである。
また、かかる熱交換媒体としての温水または熱水９５´を循環させながら、熱交換器のさらに外部に設けた加熱装置（第２の加熱装置と称する場合がある）９６を用いて、加熱することも好ましい。このように構成することにより、熱交換媒体の温度管理がさらに容易になって、安定して、エアー吸入口から導入されたエアーを加熱することができるためである。
また、必要に応じてヒータ等の加熱手段９８を併用して水を加熱することも好ましい。この理由は、外気温度が低いときには、水の温度も低下してしまい、エアーを加熱する効率が低下する場合があるためである。したがって、別の加熱手段を併用することによって、水の温度の低下を防止することができる。
【００７１】
（２）−２  直径
また、エアー通過路の直径を３０〜８０ｍｍの範囲内の値とすることが好ましい。
この理由は、かかる直径が３０ｍｍ未満の値とな・BR>驍ニ、通過するエアーの量が制限されるために、エアーを加熱する効率が低くなる場合があるためである。一方、かかる直径が８０ｍｍを越えると、エアー通過路を通過するエアーを十分に加熱することができないために、やはりエアーを加熱する効率が低くなる場合があるためである。
したがって、エアー通過路の直径を４０〜７５ｍｍの範囲内の値とすることがより好ましく、エアー通過路の直径を５０〜７０ｍｍの範囲内の値とすることがさらに好ましい。
【００７２】
（２）−３  長さ
また、エアー通過路の長さを０．５〜３０ｍの範囲内の値とすることが好ましい。
この理由は、かかる長さが０．５ｍ未満の値となると、エアーを十分に加熱することができない場合があるためである。一方、かかる長さが３０ｍを越えると、熱交換器自体が大型化してしまったり、高価なものになってしまったりする場合があるためである。
したがって、エアー通過路の長さを１〜２０ｍの範囲内の値とすることがより好ましく、エアー通過路の長さを５〜１５ｍの範囲内の値とすることがさらに好ましい。
【００７３】
（２）−４  サイズ
また、熱交換器の大きさを０．１５〜８ｍ3の範囲内の値とすることが好ましい。
この理由は、かかる大きさが０．１５ｍ3未満の値となると、配設するエアー通過路の長さが過度に制限されてしまうために、エアーを加熱する効率が低くなる場合があるためである。一方、かかる大きさが８ｍ3を越えると、熱交換器を設置するスペースが制限される場合があるためである。また、かかる大きさが８ｍ3を越えると、使用する熱交換媒体が過度に多く必要になり、費用がかかり過ぎる場合があるためである。
したがって、熱交換器の大きさを０．３〜７ｍ3の範囲内の値とすることがより好ましく、熱交換器の大きさを０．５〜６ｍ3の範囲内の値とすることがさらに好ましい。
【００７４】
（２）−５  質量速度
また、エアーの質量速度を５，０００〜１００，０００ｋｇ／ｍ2・ｈｒの範囲内の値とすることが好ましい。
この理由は、かかる質量速度が５，０００ｋｇ／ｍ2・ｈｒ未満の値となると、エアーが層流となりやすく、エアーを加熱する効率が低くなる場合があるためである。一方、かかる質量速度が１００，０００ｋｇ／ｍ2・ｈｒを越えると、所定の質量速度を得るために、装置自体が大型化したり、制御しづらくなったりする場合があるためである。
したがって、エアーの質量速度を８，０００〜８０，０００ｋｇ／ｍ2・ｈｒの範囲内の値とすることがより好ましく、エアーの質量速度を１０，０００〜５０，０００ｋｇ／ｍ2・ｈｒの範囲内の値とすることがさらに好ましい。
【００７５】
（３）ヒータ
加熱装置としてヒータを使用する場合には、例えば、図１０に示すように、カウンターブロー用エアーの配管の途中に、ヒータ１６１を備えた加熱装置１６０を配置することが好ましい。この理由は、加熱装置内に送り込まれたエアーを強制的に加熱することにより、迅速に熱風を提供することができるためである。
なお、かかるヒータを備えた加熱装置は、単独で使用することも好ましく、上述の熱交換器と同時に使用しても構わない。
【００７６】
（４）配置
また、加熱装置を配置するにあたり、ガラス容器の製造装置における成形金型との距離を考慮することが好ましい。すなわち、加熱装置の出口と、成形金型との間の距離を、通常、１０ｍ以内の値とすることが好ましい。この理由は、かかる距離が１０ｍを超えると、熱風の温度の制御が困難となる場合があるためである。
したがって、加熱装置の熱風排出口と、成形金型との間の距離を、１〜９ｍの範囲内の値とすることがより好ましく、１〜８ｍの範囲内の値とすることがさらに好ましい。
【００７７】
３．マニホールド
また、図示しないが、ガラス容器の製造装置に、マニホールドを備えていることが好ましい。すなわち、加熱装置から排出された熱風を集中管理するとともに、複数の成形金型（仕上型）に対して、適切に分配して噴射させるためのマニホールドを備えていることが好ましい。
この理由は、このようなマニホールドを備えることによって、複数の成形金型の動作に対応させて、熱風の噴射時間および噴射量を容易に制御することができるためである。
【００７８】
４．配管
また、加熱装置の熱風排出口から各プランジャに至る配管を、断熱処理することが好ましい。例えば、グラスウール等の断熱材を当該配管に巻きつけることも好ましく、配管に電熱線を巻き付けておくことも好ましい。
この理由は、このように配管を断熱処理することにより、加熱装置で加熱された熱風の温度が低下してしまうことを有効に防止することができるためである。したがって、カウンターブロー用エアーの噴射温度を所定温度に制御することが容易になる。
【００７９】
５．冷却装置
また、ガラス容器の製造装置は、冷却装置をさらに含むことが好ましい。このとき、加熱装置とは別の冷却装置を配置することも好ましく、加熱装置として使用する熱交換器における熱交換媒体を冷媒とすることにより、当該熱交換器を、冷却装置として使用することも好ましい。
この理由は、加熱装置および冷却装置の両方を備えたガラス容器の製造装置であれば、外気の温度や、製造するガラス容器の大きさ等の諸条件に対応させて、ブロー成形用エアーの温度を適宜調整することができるためである。また、熱交換器を、加熱装置あるいは冷却装置として適宜切替ながら使用することにより、セツルブロー用エアー、カウンターブロー用エアー、あるいはファイナルブロー用エアーとして、それぞれ温度を調整しながら使用することができるためである。
【００８０】
［第４の実施形態］
第４の実施形態は、粗型および仕上型と、粗型におけるカウンターブロー用エアーを噴射させるためのプランジャと、を備えたガラス容器の製造装置であって、プランジャが、ヒータを備えることを特徴とするガラス容器の製造装置である。
以下、第４の実施形態のガラス容器の製造装置について、第３の実施形態とは異なる点について説明し、それ以外については、第３の実施形態と同様とすることができるために、説明を省略する。
【００８１】
すなわち、本実施形態のガラス容器の製造装置に備えられたプランジャは、図８に示すように、ヒータ７５を備えていることを特徴とする。
このように構成することにより、いわゆる天ビリの発生の原因となるプランジャの温度を、所定温度以上に保つことが容易になり、ガラス容器の製造効率を著しく向上させることができるためである。
かかるヒータは、プランジャの周囲に設置することも好ましいが、図８に示すように、プランジャ１２に埋設して構成することがより好ましい。この理由は、このように構成することにより、ヒータの熱を直接的にプランジャに伝えることができ、プランジャの先端部まで確実に加熱することができるためである。
なお、ヒータを備えたプランジャを用いる場合には、カウンターブロー用エアーを加熱しないで常温のエアーを使用してもよく、あるいは、熱風を用いても構わない。
【実施例】
【００８２】
以下に実施例を掲げて、本発明の内容を更に詳しく説明する。ただし、本発明の技術的範囲は、これら実施例のみの記載に限定されるものではなく、本発明の目的の範囲内において適宜変更することができる。
【００８３】
［実施例１］
１．ガラス容器の作成
図５（ａ）に示すように、粗型４３を所定場所に設置した後、溶融ガラス１０をバッフル２７を介して粗型４３内に投入するとともに、図５（ｂ）に示すように、噴射温度６５℃の熱風を、噴射量２リットル／秒の条件で１秒間噴射してセツルブローをすることにより溶融ガラス１０´を粗型４３内に押圧した。
次いで、図５（ｃ）に示すように、粗型４３の下方から、熱交換器によって加熱した噴射温度６０℃の熱風１３を、噴射量２リットル／秒の条件で２秒間噴射してカウンターブローをすることにより、パリソン１１を成形した。なお、外気温度が３０℃の条件において実施した。
次いで、図６（ａ）〜（ｃ）に示すように、ブローヘッド１３５を介して、常温のエアー１３３を用いてブロー成形することにより、ガラス容器（ボトルネック型のガラスビン）１０２を形成した。
【００８４】
２．ガラス容器の評価
（１）評価１（天ビリ）
上述の方法によってガラス容器を１万個作成した後、天ビリの発生の有無を目視により観察し、以下の基準により評価した。
◎：天ビリの発生個数が２０個未満である。
○：天ビリの発生個数が２０個以上５０個未満である。
△：天ビリの発生個数が５０個以上１００個未満である。
×：天ビリの発生個数が１００個以上である。
【００８５】
（２）評価２（底部の厚さ）
上述の方法によってガラス容器を１万個作成した後、ガラス容器の底部を目視にて観察し、以下の基準により評価した。
◎：底部の厚さのばらつきの発生個数が２０個未満である。
○：底部の厚さのばらつきの発生個数が２０個以上５０個未満である。
△：底部の厚さのばらつきの発生個数が５０個以上１００個未満である。
×：底部の厚さのばらつきの発生個数が１００個以上である。
【００８６】
［実施例２］
実施例２では、カウンターブロー用エアーの温度を４５℃としたほかは、実施例１と同様にガラスビンを作製して、評価した。
【００８７】
［実施例３］
実施例３では、カウンターブロー用エアーの温度を１００℃としたほかは、実施例１と同様にガラスビンを作製して、評価した。
【００８８】
［実施例４］
実施例４においては、図８に示すように、プランジャ先端部をヒータによって２００℃に加熱するとともに、当該プランジャを使用して、常温のカウンターブロー用エアーを噴射させたほかは、実施例１と同様にガラスビンを作製して、評価した。
【００８９】
［比較例１］
比較例１では、冷却エアー（温度：１８℃）を用いてブロー成形したほかは、実施例１と同様にガラスビンを作製して、評価した。
【００９０】
【表１】
2005320176.tif 000003
【産業上の利用可能性】
【００９１】
本発明のガラス容器の製造方法によれば、カウンターブロー用エアーとして、加熱装置により加熱された熱風を用いたり、あるいはヒータにより加熱したプランジャを用いてカウンターブロー成形を行うことにより、プランジャの径が小さいため、プランジャのエアー噴出し口から噴射されるエアーが当該プランジャの先端部に吹き付けられる場合であっても、当該先端部の温度が過度に低下することを防止できるようになった。したがって、カウンターブロー成形時に、当該プランジャ先端部近傍の溶融ガラスが急激に冷却されることがなくなり、ガラス容器の天ビリの発生を有効に防止することができるようになった。
また、加熱装置により加熱された熱風を用いて、セツルブロー成形することにより、ガラスビンのビン底の厚さのばらつきの発生を有効に防止することができるようになった。
【００９２】
また、本発明のガラス容器の製造装置によれば、加熱装置を備えて、カウンターブロー用エアーを効率的に加熱したり、ヒータによりプランジャ自体を加熱したりすることができるために、ビン口の径が小さいガラス容器を製造する場合であっても、天ビリの発生を効果的に防止することができるようになった。したがって、ガラス容器の生産効率、より具体的には、単位時間あたりの金型の使用回転数が向上するとともに、安価な、均一な形状のガラス容器を迅速に提供することができるようになった。
【図面の簡単な説明】
【００９３】
【図１】図１は、粗型におけるカウンターブローについて説明するために供する図である。
【図２】図２は、粗型におけるセツルブローについて説明するために供する図である。
【図３】図３（ａ）は、熱風を用いてカウンターブロー成形した直後のプランジャの先端部の温度分布を示す図であり、図３（ｂ）は、冷却エアーを用いてカウンターブロー成形した直後のプランジャの先端部の温度分布を示す図である。
【図４】図４は、カウンターブロー用エアーの噴射温度と、天ビリの発生率との関係について説明するために供する図である。
【図５】図５（ａ）〜（ｄ）は、ガラス容器の製造工程を説明するために供する図である（その１）。
【図６】図６（ａ）〜（ｃ）は、ガラス容器の製造工程を説明するために供する図である（その２）。
【図７】図７は、熱交換器を説明するために供する図である。
【図８】図８は、ヒータを備えたプランジャを説明するために供する図である。
【図９】図９は、本発明のガラス容器の製造装置を示す図である。
【図１０】図１０は、ヒータを備えた加熱装置を説明するために供する図である。
【符号の説明】
【００９４】
１０  溶融ガラス（ガラスゴブ）
１１  パリソン
１２  プランジャ
１３  カウンターブロー用エアー
２３  ファンネル
２７  バッフル
２９  仕上型
４３  粗型
５０  ガラス容器の製造装置
５７  デッドプレート
６０  マニホールド
７５  ヒータ
８０  熱交換器
８３  エアー通過路
８５  エアー吸入部
８７  エアー排出部
１６０  加熱装置
１６１  ヒータ
【図１】
2005320176.tif 000004
【図２】
2005320176.tif 000005
【図４】
2005320176.tif 000006
【図５】
2005320176.tif 000007
【図６】
2005320176.tif 000008
【図７】
2005320176.tif 000009
【図８】
2005320176.tif 000010
【図９】
2005320176.tif 000011
【図１０】
2005320176.tif 000012
【図３】
2005320176.tif 000013